Brevet FR3038896A1 (20170120)
REVENDICATIONS1. Procédé de fabrication d'un matériau monolithique poreux (5), ce procédé comprenant au moins les étapes suivantes : (a) Fourniture d'au moins une poudre minérale ou organique (S), (b) Préparation d'un mélange (1) comprenant au moins la poudre de l'étape (a) et au moins un solvant, de préférence de l'eau, (c) Conditionnement du mélange de l'étape (b) dans un emballage étanche (2) en matériau élastiquement déformable pour former un échantillon (3), (d) Application à l'échantillon (3) de l'étape (c) d'une pression (P) supérieure ou égale à 50MPa à une température où le solvant est sous forme solide, (e) Retour à la pression atmosphérique, (f) Ouverture de l'emballage et récupération du matériau, (g) Elimination du solvant à une température où le solvant est sous forme solide.\n<CLM>\1\tProcédé selon la revendication 1 dans lequel la poudre (S) est choisie parmi les poudres minérales ou inorganiques et de préférence parmi : les métaux, notamment les métaux alcalins et alcalino-terreux, les métaux de transition, leurs sels et leurs dérivés, notamment les oxydes, les hydroxydes, les sels de phosphate, de carbonate, les borures, les carbures, les nitrures ; les céramiques et les matériaux composites.\n<CLM>\1\tProcédé selon la revendication 1 ou la revendication 2 dans lequel la poudre (S) est minérale ou inorganique et est choisie parmi : l'hydroxyapatite, l'alumine, le dioxyde de titane, la zircone, la zircone stabilisée à l'Yttrium (YSZ), la zircone stabilisée à la Magnésie (PSZ).\n<CLM>\1\tProcédé selon l'une quelconque des revendications précédentes dans lequel le mélange (1) de l'étape (b) comprend au moins un composant organique, de préférence choisi parmi : un principe actif thérapeutique ; des peptides ; des protéines ; des agents coagulants ; des marqueurs ; des facteurs de croissance ; des polymères naturels ou de synthèse ; des agents de dopage pour l'électronique ; des polymères électroconducteurs ; des capteurs chimiques ; un agent de réticulation ; un solvant miscible à l'eau. ICG70048 Texte dépôt 3038896 21\n<CLM>\1\tProcédé selon l'une quelconque des revendications précédentes dans lequel le mélange (1) comprend de 50 à 95 % en masse de poudre (S), préférentiellement de poudre minérale ou inorganique, par rapport à la masse totale du mélange. 5\n<CLM>\1\tProcédé selon l'une quelconque des revendications précédentes dans lequel l'étape (d) comprend au moins les sous-étapes suivantes : (dl) Un conditionnement de l'échantillon à pression atmosphérique et à une température choisie pour que le solvant, de préférence l'eau, soit sous forme solide, (d2) L'application d'une pression supérieure ou égale à 50MPa à une 10 température choisie pour que le solvant, de préférence l'eau, soit sous forme solide.\n<CLM>\1\tProcédé selon l'une quelconque des revendications précédentes dans lequel l'étape (d) comprend au moins un conditionnement à une température allant de -5°C à -60°C et à une pression allant de 50MPa à 700MPa. 15\n<CLM>\1\tProcédé selon l'une quelconque des revendications précédentes dans lequel le solvant est de l'eau et l'élimination de l'eau à l'étape (g) est réalisée par lyophilisation. 20\n<CLM>\1\tMatériau monolithique poreux susceptible d'être obtenu par le procédé selon l'une quelconque des revendications précédentes.\n<CLM>\1\tMatériau selon la revendication 9, à base d'au moins un matériau choisi parmi les métaux, les sels de métaux, les dérivés de métaux, les céramiques et les 25 matériaux composites, de préférence à base d'un matériau choisi parmi l'hydroxyapatite, l'alumine, la zircone, TiO2.